"一対の基板の対向面側に設けられた一対の配向膜、及び、一対の配向膜の間に設けられ、負の誘電率異方性を有する液晶分子を含む液晶層、を有する液晶表示素子を備え、一対の配向膜のうちの少なくとも一方は、側鎖として架橋性官能基を有する高分子化合物が架橋した化合物を含み、液晶分子は、架橋した化合物によってプレチルトが付与され、液晶層には、下記一般式101又は一般式102で表される化合物を少なくとも1種含む液晶表示装置。CHR1n101R2m-A-Xp102但し、一般式101中、R1は、それぞれ独立に、置換されてもよいフェニル基、又は、置換されてもよいシクロヘキシル基を表し、nは3又は4であり、一般式102中、Aはベンゼン環又はシクロヘキサン環を表し、R2は、それぞれ独立に、置換されてもよいフェニル基、置換されてもよいシクロペンタジエニル基、又は、置換されてもよいナフチル基を表し、Xは、それぞれ独立に、ハロゲン原子を表し、mは3、pは0~3の整数である。一対の基板の対向面側に設けられた一対の配向膜、及び、一対の配向膜の間に設けられ、負の誘電率異方性を有する液晶分子を含む液晶層、を有する液晶表示素子を備え、一対の配向膜のうちの少なくとも一方は、側鎖として感光性官能基を有する高分子化合物が変形した化合物を含み、液晶分子は、変形した化合物によってプレチルトが付与され、液晶層には、下記一般式101又は一般式102で表される化合物を少なくとも1種含む液晶表示装置。CHR1n101R2m-A-Xp102但し、一般式101中、R1は、それぞれ独立に、置換されてもよいフェニル基、又は、置換されてもよいシクロヘキシル基を表し、nは3又は4であり、一般式102中、Aはベンゼン環又はシクロヘキサン環を表し、R2は、それぞれ独立に、置換されてもよいフェニル基、置換されてもよいシクロペンタジエニル基、又は、置換されてもよいナフチル基を表し、Xは、それぞれ独立に、ハロゲン原子を表し、mは3、pは0~3の整数である。一般式101又は一般式102で表される化合物のR1あるいはR2における置換基は、ハロゲン原子、炭素数1乃至8の炭化水素基、及び、炭素数1乃至6のアルコキシ基から成る群から選択された少なくとも1種である請求項1又は請求項2に記載の液晶表示装置。ハロゲン原子は、フッ素原子又は塩素原子である請求項3に記載の液晶表示装置。一般式101又は一般式102で表される化合物及び液晶分子の合計に対する、一般式101又は一般式102で表される化合物の質量割合は、0.1質量乃至5質量である請求項1又は請求項2に記載の液晶表示装置。一対の配向膜のうちの少なくとも一方を構成する化合物は、更に、式1で表される基を側鎖として有する化合物から成る請求項1又は請求項2に記載の液晶表示装置。-R1-R2-R31ここで、R1は、炭素数3以上の直鎖状又は分岐状の2価の有機基であり、高分子化合物の主鎖に結合しており、R2は、複数の環構造を含む2価の有機基であり、環構造を構成する原子のうちの1つはR1に結合しており、R3は、水素原子、ハロゲン原子、アルキル基、アルコキシ基、カーボネート基を有する1価の基、又は、それらの誘導体である。一対の配向膜のうちの少なくとも一方を構成する化合物は、式2で表される基を側鎖として有する化合物から成る請求項1又は請求項2に記載の液晶表示装置。-R11-R12-R13-R142ここで、R11は、炭素数1以上、20以下、好ましくは、炭素数3以上、12以下の直鎖状又は分岐状の2価の、エーテル基あるいはエステル基を含むことある有機基であり、高分子化合物の主鎖に結合しており、あるいは又、R11は、エーテル基あるいはエステル基であり、高分子化合物の主鎖に結合しており、R12は、カルコン、シンナメート、シンナモイル、クマリン、マレイミド、ベンゾフェノン、ノルボルネン、オリザノール、及び、キトサンのうちのいずれか1種の構造を含む2価の基、又は、エチニレン基であり、R13は、複数の環構造を含む2価の有機基であり、R14は、水素原子、ハロゲン原子、アルキル基、アルコキシ基、カーボネート基を有する1価の基、又は、それらの誘導体である。高分子化合物を架橋させることにより得られた化合物は、側鎖、及び、基板に対して側鎖を支持する主鎖から構成されており、側鎖は、主鎖に結合し、側鎖の一部が架橋した架橋部、及び、架橋部に結合した末端構造部、から構成されており、液晶分子は、末端構造部に沿い、又は、末端構造部に挟まれることでプレチルトが付与される請求項1に記載の液晶表示装置。高分子化合物を変形させることにより得られた化合物は、側鎖、及び、基板に対して側鎖を支持する主鎖から構成されており、側鎖は、主鎖に結合し、側鎖の一部が変形した変形部、及び、変形部に結合した末端構造部、から構成されており、液晶分子は、末端構造部に沿い、又は、末端構造部に挟まれることでプレチルトが付与される請求項2に記載の液晶表示装置。高分子化合物を架橋させることにより得られた化合物は、側鎖、及び、基板に対して側鎖を支持する主鎖から構成されており、側鎖は、主鎖に結合し、側鎖の一部が架橋した架橋部、及び、架橋部に結合し、メソゲン基を有する末端構造部、から構成されている請求項1に記載の液晶表示装置。高分子化合物を変形させることにより得られた化合物は、側鎖、及び、基板に対して側鎖を支持する主鎖から構成されており、側鎖は、主鎖に結合し、側鎖の一部が変形した変形部、及び、変形部に結合し、メソゲン基を有する末端構造部、から構成されている請求項2に記載の液晶表示装置。一対の配向膜のうちの少なくとも一方の表面粗さRaは1nm以下である請求項1又は請求項2に記載の液晶表示装置。一対の配向膜は同じ組成を有する請求項1又は請求項2に記載の液晶表示装置。電極に形成されたスリット又は基板に設けられた突起から成る配向規制部が設けられている請求項1又は請求項2に記載の液晶表示装置。一対の基板の一方に、側鎖として架橋性官能基を有する高分子化合物から成る第1配向膜を形成する工程と、一対の基板の他方に、第2配向膜を形成する工程と、一対の基板を、第1配向膜と第2配向膜とが対向するように配置し、第1配向膜と第2配向膜との間に、負の誘電率異方性を有する液晶分子、並びに、下記一般式101又は一般式102で表される化合物を少なくとも1種含む液晶層を封止する工程と、液晶層を封止した後、高分子化合物を架橋させて、液晶分子にプレチルトを付与する工程、とを含む液晶表示装置の製造方法。CHR1n101R2m-A-Xp102但し、一般式101中、R1は、それぞれ独立に、置換されてもよいフェニル基、又は、置換されてもよいシクロヘキシル基を表し、nは3又は4であり、一般式102中、Aはベンゼン環又はシクロヘキサン環を表し、R2は、それぞれ独立に、置換されてもよいフェニル基、置換されてもよいシクロペンタジエニル基、又は、置換されてもよいナフチル基を表し、Xは、それぞれ独立に、ハロゲン原子を表し、mは3、pは0~3の整数である。一対の基板の一方に、側鎖として感光性官能基を有する高分子化合物から成る第1配向膜を形成する工程と、一対の基板の他方に、第2配向膜を形成する工程と、一対の基板を、第1配向膜と第2配向膜とが対向するように配置し、第1配向膜と第2配向膜との間に、負の誘電率異方性を有する液晶分子、並びに、下記一般式101又は一般式102で表される化合物を少なくとも1種含む液晶層を封止する工程と、液晶層を封止した後、高分子化合物を変形させることで、液晶分子にプレチルトを付与する工程、とを含む液晶表示装置の製造方法。CHR1n101R2m-A-Xp102但し、一般式101中、R1は、それぞれ独立に、置換されてもよいフェニル基、又は、置換されてもよいシクロヘキシル基を表し、nは3又は4であり、一般式102中、Aはベンゼン環又はシクロヘキサン環を表し、R2は、それぞれ独立に、置換されてもよいフェニル基、置換されてもよいシクロペンタジエニル基、又は、置換されてもよいナフチル基を表し、Xは、それぞれ独立に、ハロゲン原子を表し、mは3、pは0~3の整数である。一対の基板の一方に、側鎖として架橋性官能基又は感光性官能基を有する高分子化合物から成る第1配向膜を形成する工程と、一対の基板の他方に、第2配向膜を形成する工程と、一対の基板を、第1配向膜と第2配向膜とが対向するように配置し、第1配向膜と第2配向膜との間に、負の誘電率異方性を有する液晶分子、並びに、下記一般式101又は一般式102で表される化合物を少なくとも1種含む液晶層を封止する工程と、液晶層を封止した後、高分子化合物にエネルギー線を照射することで、液晶分子にプレチルトを付与する工程、とを含む液晶表示装置の製造方法。CHR1n101R2m-A-Xp102但し、一般式101中、R1は、それぞれ独立に、置換されてもよいフェニル基、又は、置換されてもよいシクロヘキシル基を表し、nは3又は4であり、一般式102中、Aはベンゼン環又はシクロヘキサン環を表し、R2は、それぞれ独立に、置換されてもよいフェニル基、置換されてもよいシクロペンタジエニル基、又は、置換されてもよいナフチル基を表し、Xは、それぞれ独立に、ハロゲン原子を表し、mは3、pは0~3の整数である。しかしながら、上記した光配向膜技術では、応答特性は向上するものの、配向膜を形成する際に、直線偏光の光を照射する装置や、基板面に対して斜め方向から光照射する装置といった大がかりな光照射装置が必要とされるという問題がある。また、より広い視野角を実現するために、画素内に複数のサブ画素を設けて液晶分子の配向を分割したマルチドメインを有する液晶ディスプレイを製造するためには、より大がかりな装置が必要とされる上、製造工程が複雑になるという問題もある。具体的には、マルチドメインを有する液晶ディスプレイでは、サブ画素毎、プレチルトが異なるように配向膜が形成されている。従って、マルチドメインを有する液晶ディスプレイの製造において上記の光配向膜技術を用いる場合、サブ画素毎に光照射することになるため、サブ画素毎のマスクパターンが必要となり、更に光照射装置が大がかりとなる。また、特開2011-095696号公報に開示された技術にあっては、応答特性を向上させることが可能であるが、一層のプレチルトの安定化高い配向安定性が求められている。従って、本開示の目的は、大がかりな製造装置を用いなくても容易に応答特性を向上させることが可能な液晶表示素子を備え、しかも、液晶分子に一層のプレチルトの安定化高い配向安定性を付与し得る液晶表示装置及びその製造方法を提供することにある。上記の目的を達成するための本開示の第1の態様に係る液晶表示装置は、一対の基板の対向面側に設けられた一対の配向膜、及び、一対の配向膜の間に設けられ、負の誘電率異方性を有する液晶分子を含む液晶層、を有する液晶表示素子を備え、一対の配向膜のうちの少なくとも一方は、側鎖として架橋性官能基を有する高分子化合物が架橋した化合物便宜上、配向処理後化合物と呼ぶを含み、液晶分子は、架橋した化合物配向処理後化合物によってプレチルトが付与され、液晶層には、下記一般式101又は一般式102で表される化合物を少なくとも1種含む。また、上記の目的を達成するための第1の態様に係る液晶表示素子は、本開示の第1の態様に係る液晶表示装置における液晶表示素子から成る。ここで、架橋性官能基とは、架橋構造橋かけ構造を形成することが可能な基を意味する。上記の目的を達成するための本開示の第2の態様に係る液晶表示装置は、一対の基板の対向面側に設けられた一対の配向膜、及び、一対の配向膜の間に設けられ、負の誘電率異方性を有する液晶分子を含む液晶層、を有する液晶表示素子を備え、一対の配向膜のうちの少なくとも一方は、側鎖として感光性官能基を有する高分子化合物が変形した化合物便宜上、配向処理後化合物と呼ぶを含み、液晶分子は、変形した化合物配向処理後化合物によってプレチルトが付与され、液晶層には、下記一般式101又は一般式102で表される化合物を少なくとも1種含む。また、上記の目的を達成するための第2の態様に係る液晶表示素子は、本開示の第2の態様に係る液晶表示装置における液晶表示素子から成る。ここで、感光性官能基とは、エネルギー線を吸収することが可能な基を意味する。上記の目的を達成するための本開示の第1の態様に係る液晶表示装置の製造方法あるいは液晶表示素子の製造方法は、一対の基板の一方に、側鎖として架橋性官能基を有する高分子化合物便宜上、配向処理前化合物と呼ぶから成る第1配向膜を形成する工程と、一対の基板の他方に、第2配向膜を形成する工程と、一対の基板を、第1配向膜と第2配向膜とが対向するように配置し、第1配向膜と第2配向膜との間に、負の誘電率異方性を有する液晶分子、並びに、下記一般式101又は一般式102で表される化合物を少なくとも1種含む液晶層を封止する工程と、液晶層を封止した後、高分子化合物配向処理前化合物を架橋させて、液晶分子にプレチルトを付与する工程、とを含む。ここで、本開示の第1の態様に係る液晶表示装置の製造方法あるいは液晶表示素子の製造方法においては、液晶層に対して所定の電場を印加することにより液晶分子を配向させつつ、紫外線を照射して高分子化合物配向処理前化合物の側鎖を架橋させる形態とすることができる。そして、この場合、液晶分子を一対の基板の少なくとも一方の基板の表面に対して斜め方向に配列させるように、液晶層に対して電場を印加しながら紫外線を照射することが好ましく、更には、一対の基板は、画素電極を有する基板、及び、対向電極を有する基板から構成されており、画素電極を有する基板側から紫外線を照射することがより好ましい。一般に、対向電極を有する基板側にはカラーフィルタが形成されており、このカラーフィルタによって紫外線が吸収され、配向膜材料の架橋性官能基の反応が生じ難くなる可能性があるが故に、上述したとおり、カラーフィルタが形成されていない画素電極を有する基板側から紫外線を照射することが一層好ましい。画素電極を有する基板側にカラーフィルタが形成されている場合、対向電極を有する基板側から紫外線を照射することが好ましい。尚、基本的に、プレチルトが付与されるときの液晶分子の方位角偏角は電場の方向によって規定され、極角天頂角は電場の強さによって規定される。後述する本開示の第2の態様~第3の態様に係る液晶表示装置の製造方法においても、同様である。上記の目的を達成するための本開示の第2の態様に係る液晶表示装置の製造方法あるいは液晶表示素子の製造方法は、一対の基板の一方に、側鎖として感光性官能基を有する高分子化合物便宜上、配向処理前化合物と呼ぶから成る第1配向膜を形成する工程と、一対の基板の他方に、第2配向膜を形成する工程と、一対の基板を、第1配向膜と第2配向膜とが対向するように配置し、第1配向膜と第2配向膜との間に、負の誘電率異方性を有する液晶分子、並びに、下記一般式101又は一般式102で表される化合物を少なくとも1種含む液晶層を封止する工程と、液晶層を封止した後、高分子化合物配向処理前化合物を変形させることで、液晶分子にプレチルトを付与する工程、とを含む。ここで、本開示の第2の態様に係る液晶表示装置の製造方法あるいは液晶表示素子の製造方法においては、液晶層に対して所定の電場を印加することにより液晶分子を配向させつつ、紫外線を照射して高分子化合物配向処理前化合物の側鎖を変形させる形態とすることができる。上記の目的を達成するための本開示の第3の態様に係る液晶表示装置の製造方法あるいは液晶表示素子の製造方法は、一対の基板の一方に、側鎖として架橋性官能基又は感光性官能基を有する高分子化合物便宜上、配向処理前化合物と呼ぶから成る第1配向膜を形成する工程と、一対の基板の他方に、第2配向膜を形成する工程と、一対の基板を、第1配向膜と第2配向膜とが対向するように配置し、第1配向膜と第2配向膜との間に、負の誘電率異方性を有する液晶分子、並びに、下記一般式101又は一般式102で表される化合物を少なくとも1種含む液晶層を封止する工程と、液晶層を封止した後、高分子化合物配向処理前化合物にエネルギー線を照射することで、液晶分子にプレチルトを付与する工程、とを含む。ここで、エネルギー線として、紫外線、X線、電子線を挙げることができる。本開示の第3の態様に係る液晶表示装置の製造方法あるいは液晶表示素子の製造方法においては、液晶層に対して所定の電場を印加することにより液晶分子を配向させつつ、高分子化合物にエネルギー線として紫外線を照射する形態とすることができる。一般式101、一般式102は、CHR1n101R2m-A-Xp102である。但し、一般式101中、R1は、それぞれ独立に、置換されてもよいフェニル基、又は、置換されてもよいシクロヘキシル基を表し、nは3又は4であり、一般式102中、Aはベンゼン環又はシクロヘキサン環を表し、R2は、それぞれ独立に、置換されてもよいフェニル基、置換されてもよいシクロペンタジエニル基、又は、置換されてもよいナフチル基を表し、Xは、それぞれ独立に、ハロゲン原子を表し、mは3、pは0~3の整数である。本開示の第1の態様に係る液晶表示装置、あるいは、上記の好ましい形態を含む本開示の第1の態様に係る液晶表示装置の製造方法を、以下、総称して、単に、本開示の第1の態様と呼ぶ場合があるし、本開示の第2の態様に係る液晶表示装置、あるいは、上記の好ましい形態を含む本開示の第2の態様に係る液晶表示装置の製造方法を、以下、総称して、単に、本開示の第2の態様と呼ぶ場合があるし、上記の好ましい形態を含む本開示の第3の態様に係る液晶表示装置の製造方法を、以下、総称して、単に、本開示の第3の態様と呼ぶ場合がある。本開示の第1の態様~第3の態様において、一般式101又は一般式102で表される化合物のR1あるいはR2における置換基は、ハロゲン原子、炭素数1乃至8の炭化水素基、及び、炭素数1乃至6のアルコキシ基から成る群から選択された少なくとも1種である形態とすることができる。そして、この場合、ハロゲン原子は、比抵抗が大きく、信頼性に優れた液晶層が得られるフッ素原子又は塩素原子である形態とすることが好ましく、フッ素原子であることが一層好ましい。更には、以上に説明した好ましい形態を含む本開示の第1の態様~第3の態様において、一般式101又は一般式102で表される化合物及び液晶分子の合計に対する、一般式101又は一般式102で表される化合物の質量割合は、0.1質量乃至5質量であることが望ましい。0.1質量以上であれば、応答速度向上といった効果が充分得られる。一方、5質量を超えると、一般式101又は一般式102で表される化合物が溶け難くなり、凝集物が発生し易くなるし、広い温度範囲において液晶分子がネマチック液晶相を示さなくなる虞がある。以上に説明した好ましい形態を含む本開示の第1の態様~第3の態様において、一般に、液晶層は複数の液晶分子から構成されており、少なくとも1種類の液晶分子は負の誘電率異方性を有する液晶分子である。以上に説明した好ましい形態を含む本開示の第1の態様、第2の態様、第3の態様において、高分子化合物配向処理前化合物あるいは一対の配向膜のうちの少なくとも一方を構成する化合物配向処理後化合物は、式1で表される基を側鎖として有する化合物から成る構成とすることができる。尚、このような構成を、便宜上、本開示の第1Aの構成、本開示の第2Aの構成、本開示の第3Aの構成と呼ぶ。-R1-R2-R31ここで、R1は、炭素数3以上の直鎖状又は分岐状の2価の有機基であり、高分子化合物あるいは架橋した化合物配向処理前化合物あるいは配向処理後化合物の主鎖に結合しており、R2は、複数の環構造を含む2価の有機基であり、環構造を構成する原子のうちの1つはR1に結合しており、R3は、水素原子、ハロゲン原子、アルキル基、アルコキシ基、カーボネート基を有する1価の基、又は、それらの誘導体である。あるいは又、以上に説明した好ましい形態を含む本開示の第1の態様、第2の態様、第3の態様において、高分子化合物配向処理前化合物あるいは一対の配向膜のうちの少なくとも一方を構成する化合物配向処理後化合物は、式2で表される基を側鎖として有する化合物から成る構成とすることができる。尚、このような構成を、便宜上、本開示の第1Bの構成、本開示の第2Bの構成、本開示の第3Bの構成と呼ぶ。-R11-R12-R13-R142ここで、R11は、炭素数1以上、20以下、好ましくは、炭素数3以上、12以下の直鎖状又は分岐状の2価の、エーテル基あるいはエステル基を含むことある有機基であり、高分子化合物あるいは架橋した化合物配向処理前化合物あるいは配向処理後化合物の主鎖に結合しており、あるいは又、R11は、エーテル基あるいはエステル基であり、高分子化合物あるいは架橋した化合物配向処理前化合物あるいは配向処理後化合物の主鎖に結合しており、R12は、例えば、カルコン、シンナメート、シンナモイル、クマリン、マレイミド、ベンゾフェノン、ノルボルネン、オリザノール、及び、キトサンのうちのいずれか1種の構造を含む2価の基、又は、エチニレン基であり、R13は、複数の環構造を含む2価の有機基であり、R14は、水素原子、ハロゲン原子、アルキル基、アルコキシ基、カーボネート基を有する1価の基、又は、それらの誘導体である。あるいは又、以上に説明した好ましい形態を含む本開示の第1の態様において、高分子化合物配向処理前化合物を架橋させることにより得られた化合物配向処理後化合物は、側鎖、及び、基板に対して側鎖を支持する主鎖から構成されており、側鎖は、主鎖に結合し、側鎖の一部が架橋した架橋部、及び、架橋部に結合した末端構造部から構成されており、液晶分子は、末端構造部に沿い、又は、末端構造部に挟まれることでプレチルトが付与される構成とすることができる。あるいは又、本開示の第2の態様において、高分子化合物配向処理前化合物を変形させることにより得られた化合物配向処理後化合物は、側鎖、及び、基板に対して側鎖を支持する主鎖から構成されており、側鎖は、主鎖に結合し、側鎖の一部が変形した変形部、及び、変形部に結合した末端構造部から構成されており、液晶分子は、末端構造部に沿い、又は、末端構造部に挟まれることでプレチルトが付与される構成とすることができる。あるいは又、本開示の第3の態様において、高分子化合物にエネルギー線を照射することにより得られた化合物は、側鎖、及び、基板に対して側鎖を支持する主鎖から構成されており、側鎖は、主鎖に結合し、側鎖の一部が架橋あるいは変形した架橋変形部、及び、架橋変形部に結合した末端構造部から構成されており、液晶分子は、末端構造部に沿い、又は、末端構造部に挟まれることでプレチルトが付与される構成とすることができる。尚、このような構成を、便宜上、本開示の第1Cの構成、本開示の第2Cの構成、本開示の第3Cの構成と呼ぶ。本開示の第1Cの構成、本開示の第2Cの構成、本開示の第3Cの構成にあっては、末端構造部はメソゲン基を有する形態とすることができる。あるいは又、以上に説明した好ましい形態を含む本開示の第1の態様において、高分子化合物配向処理前化合物を架橋させることにより得られた化合物配向処理後化合物は、側鎖、及び、基板に対して側鎖を支持する主鎖から構成されており、側鎖は、主鎖に結合し、側鎖の一部が架橋した架橋部、及び、架橋部に結合し、メソゲン基を有する末端構造部から構成されている構成とすることができる。尚、このような構成を、便宜上、本開示の第1Dの構成と呼ぶ。更には、本開示の第1Dの構成にあっては、主鎖と架橋部とは共有結合によって結合しており、架橋部と末端構造部とは共有結合によって結合している形態とすることができる。あるいは又、本開示の第2の態様において、高分子化合物配向処理前化合物を変形させることにより得られた化合物配向処理後化合物は、側鎖、及び、基板に対して側鎖を支持する主鎖から構成されており、側鎖は、主鎖に結合し、側鎖の一部が変形した変形部、及び、変形部に結合し、メソゲン基を有する末端構造部から構成されている構成とすることができる。尚、このような構成を、便宜上、本開示の第2Dの構成と呼ぶ。あるいは又、本開示の第3の態様において、高分子化合物配向処理前化合物にエネルギー線を照射することにより得られた化合物配向処理後化合物は、側鎖、及び、基板に対して側鎖を支持する主鎖から構成されており、側鎖は、主鎖に結合し、側鎖の一部が架橋あるいは変形した架橋変形部、及び、架橋変形部に結合し、メソゲン基を有する末端構造部から構成されている構成とすることができる。尚、このような構成を、便宜上、本開示の第3Dの構成と呼ぶ。本開示の第1Aの構成~本開示の第1Dの構成を含む本開示の第1の態様にあっては、側鎖より具体的には、架橋部は光二量化感光基を有する形態とすることができる。更には、以上に説明した好ましい構成、形態を含む本開示の第1の態様~第3の態様において、第1配向膜の表面粗さRaは1nm以下であり、あるいは又、一対の配向膜のうちの少なくとも一方の表面粗さRaは1nm以下である構成とすることができる。尚、このような構成を、便宜上、本開示の第1Eの構成、本開示の第2Eの構成、本開示の第3Eの構成と呼ぶ。ここで、表面粗さRaは、JISB0601:2001に規定されている。更には、以上に説明した好ましい構成、形態を含む本開示の第1の態様~第3の態様において、第2配向膜は第1配向膜を構成する高分子化合物配向処理前化合物から成り、あるいは又、一対の配向膜は同じ組成を有する形態とすることができる。但し、本開示の第1の態様~第3の態様において規定される高分子化合物配向処理前化合物から構成される限り、一対の配向膜は、異なる組成を有する構成としてもよいし、第2配向膜は、第1配向膜を構成する高分子化合物配向処理前化合物とは異なる高分子化合物配向処理前化合物から成る構成としてもよい。更には、以上に説明した好ましい構成、形態を含む本開示の第1の態様~第3の態様において、電極に形成されたスリットから成る配向規制部、又は、基板に設けられた突起から成る配向規制部が設けられている構成とすることができる。以上に説明した好ましい構成、形態を含む本開示の第1の態様~第3の態様において、主鎖は繰り返し単位中にイミド結合を含む構成とすることができる。また、高分子化合物配向処理後化合物は、液晶分子を一対の基板に対して所定の方向に配列させる構造を含む形態とすることができる。更には、一対の基板は、画素電極を有する基板、及び、対向電極を有する基板から構成されている形態とすることができる。配向処理後化合物架橋した化合物あるいは変形した化合物によって液晶分子にプレチルトが付与される垂直配向VAモードの本開示の液晶表示装置にあっては、他のモードの液晶表示装置に比べて、プレチルト付与後における配向界面での液晶分子の歪みが大きいと考えられる。それ故、一般式101又は一般式102で表される化合物を少なくとも1種、液晶層に含めることで、プレチルト付与後における配向界面での液晶分子の大きな歪みを緩和することができる結果、プレチルトの安定化高い配向安定性、更なる応答速度の向上を図ることができる。しかも、プレチルト付与後における配向界面での液晶分子の大きな歪みを緩和することができる結果、配向欠陥の発生を抑制することができ、コントラストの低下が生じ難い液晶表示装置を提供することができる。しかも、本開示の第1の態様に係る液晶表示装置にあっては、一対の配向膜のうちの少なくとも一方が、側鎖として架橋性官能基を有する高分子化合物が架橋した化合物を含むため、架橋した化合物により液晶分子にプレチルトが付与される。このため、画素電極と対向電極との間に電界が印加されると、液晶分子は、その長軸方向が基板面に対して所定の方向に応答し、良好な表示特性が確保される。その上、架橋した化合物によって液晶分子にプレチルトが付与されているため、液晶分子にプレチルトが付与されていない場合と比較して電極間の電界に応じた応答速度が早くなり、架橋した化合物を用いずにプレチルトを付与した場合と比較して、良好な表示特性が維持され易くなる。本開示の第1の態様に係る液晶表示装置の製造方法にあっては、側鎖として架橋性官能基を有する高分子化合物を含む第1配向膜を形成した後、第1配向膜及び第2配向膜の間に、液晶層を封止する。ここで、液晶層中の液晶分子は、第1配向膜及び第2配向膜により、全体として第1配向膜及び第2配向膜表面に対して所定の方向例えば、水平方向、垂直方向あるいは斜め方向に配列した状態となる。次いで、電場を印加しながら、架橋性官能基を反応させることにより高分子化合物を架橋させる。これにより、架橋した化合物近傍の液晶分子に対してプレチルトを付与することが可能となる。即ち、液晶分子が配列した状態で高分子化合物を架橋させることにより、液晶層を封止する前に配向膜に対して直線偏光の光や斜め方向の光を照射しなくても、また、大がかりな装置を用いなくても、液晶分子に対してプレチルトを付与することができる。このため、液晶分子にプレチルトが付与されていない場合と比較して、応答速度が向上する。本開示の第2の態様に係る液晶表示装置にあっては、一対の配向膜のうちの少なくとも一方が、側鎖として感光性官能基を有する高分子化合物が変形した化合物を含むため、変形した化合物により液晶分子にプレチルトが付与される。このため、画素電極と対向電極との間に電界が印加されると、液晶分子は、その長軸方向が基板面に対して所定の方向に応答し、良好な表示特性が確保される。その上、架橋した化合物によって液晶分子にプレチルトが付与されているため、液晶分子にプレチルトが付与されていない場合と比較して電極間の電界に応じた応答速度が早くなり、変形した化合物を用いずにプレチルトを付与した場合と比較して、良好な表示特性が維持され易くなる。本開示の第2の態様に係る液晶表示装置の製造方法にあっては、側鎖として感光性官能基を有する高分子化合物を含む第1配向膜を形成した後、第1配向膜及び第2配向膜の間に、液晶層を封止する。ここで、液晶層中の液晶分子は、第1配向膜及び第2配向膜により、全体として第1配向膜及び第2配向膜表面に対して所定の方向例えば、水平方向、垂直方向あるいは斜め方向に配列した状態となる。次いで、電場を印加しながら、高分子化合物を変形させる。これにより、変形した化合物近傍の液晶分子に対してプレチルトを付与することが可能となる。即ち、液晶分子が配列した状態で高分子化合物を変形させることにより、液晶層を封止する前に配向膜に対して直線偏光の光や斜め方向の光を照射しなくても、また、大がかりな装置を用いなくても、液晶分子に対してプレチルトを付与することができる。このため、液晶分子にプレチルトが付与されていない場合と比較して、応答速度が向上する。本開示の第3の態様に係る液晶表示装置の製造方法にあっては、高分子化合物配向処理前化合物にエネルギー線を照射することで、液晶分子にプレチルトを付与する。即ち、液晶分子が配列した状態で高分子化合物の側鎖を架橋あるいは変形させることにより、液晶層を封止する前に配向膜に対して直線偏光の光や斜め方向の光を照射しなくても、また、大がかりな装置を用いなくても、液晶分子に対してプレチルトを付与することができる。このため、液晶分子にプレチルトが付与されていない場合と比較して、応答速度が向上する。以下、図面を参照して、発明の実施の形態、実施例に基づき本開示を説明するが、本開示は発明の実施の形態、実施例に限定されるものではなく、発明の実施の形態、実施例における種々の数値や材料は例示である。尚、説明は、以下の順序で行う。1.本開示の液晶表示装置における共通の構成、構造に関する説明2.発明の実施の形態に基づく、本開示の液晶表示装置及びその製造方法の説明3.実施例に基づく、本開示の液晶表示装置及びその製造方法の説明、その他[本開示の液晶表示装置液晶表示素子における共通の構成、構造に関する説明]本開示の第1の態様~第3の態様に係る液晶表示装置あるいは液晶表示素子の模式的な一部断面図を、図1に示す。この液晶表示装置は、複数の画素1010A,10B,10Cを有している。この液晶表示装置液晶表示素子においては、TFTThinFilmTransistor;薄膜トランジスタ基板20とCFColorFilter;カラーフィルタ基板30との間に、配向膜22,32を介して、負の誘電率異方性を有する液晶分子41を含む液晶層40が設けられている。液晶層40は、更に、立体的形状を有する分子立体的な拡がりを有する分子である一般式101、又は、平面的形状の分子平面的な拡がりを有する分子である一般式102で表される化合物、又は、立体的形状を有する分子立体的な拡がりを有する分子である一般式102を少なくとも1種含んでいる。尚、一般式101あるいは一般式102で表される化合物を、便宜上、プレチルト安定付与化合物と呼ぶ。一般式102におけるAがシクロヘキサン環である場合、立体的形状を有する分子立体的な拡がりを有する分子となる。また、一般式102におけるAがベンゼン環である場合、一般に、平面的形状を有する分子平面的な拡がりを有する分子となる。このように、液晶層40は、負の誘電率異方性を有する液晶分子41と、プレチルト安定付与化合物とが混合された系である。尚、液晶分子41は、通常、メソゲン骨格を有する。この液晶表示装置液晶表示素子は、所謂透過型であり、表示モードは垂直配向VAモードである。図1では、駆動電圧が印加されていない非駆動状態を表している。一般式101の化合物の具体例である式101-A~式101-F、及び、一般式102の化合物の具体例である式102-A~式102-Eを、以下に例示する。以下、一般式101、一般式102で表される化合物分子であって、立体的形状を有するプレチルト安定付与化合物42立体的な拡がりを有するプレチルト安定付与化合物42に関して、説明する。概念図を図2のAに示すように、液晶層40では、一種、棒状の液晶分子41の間に立体的形状を有するプレチルト安定付与化合物42が入り込むことによって、液晶分子41の相互の間の配向相関がやや弱まる。尚、図2のAは、立体的形状を有するプレチルト安定付与化合物42と液晶分子41とが混合された状態を恰も横方向から眺めた概念図である。つまり、液晶分子41と液晶分子41との間に立体的形状を有するプレチルト安定付与化合物42が存在すると、液晶分子41同士の配向相関が弱められる。即ち、プレチルト付与後の配向膜界面付近の液晶分子41の歪みが大きい場合、立体的形状のプレチルト安定付与化合物42が入り込むことでその歪みが緩和されるが、そもそも、歪みが大きかったが故に、歪みが緩和されても、配向膜界面付近の液晶分子41の配向安定性には、何ら、問題が生じない。その一方で、歪みが緩和されることによって、液晶分子41の外場応答において配向変化がスムーズになると考えられる。そして、以上の結果として、配向安定性の向上プレチルトの安定性、及び、配向変化のスムーズさの向上によって、応答速度が向上し、優れた応答特性が得られる。また、配向歪みが緩和されることにより、配向欠陥の発生が抑制されるし、コントラストの低下を防ぐことができる。立体的形状を有するプレチルト安定付与化合物42のR1あるいはR2における置換基は、ハロゲン原子、炭素数1乃至8の炭化水素基、及び、炭素数1乃至6のアルコキシ基から成る群から選択された少なくとも1種であることが好ましく、更には、ハロゲン原子は、比抵抗が大きく、信頼性に優れた液晶層が得られるフッ素原子又は塩素原子である形態とすることが好ましく、フッ素原子であることが一層好ましい。但し、立体的形状を有するプレチルト安定付与化合物42にあっては、ハロゲン元素の数は1乃至12であることが好ましい。ハロゲン元素の数が多くなり過ぎると、立体的形状を有するプレチルト安定付与化合物42の結晶性が向上する結果、液晶分子との相溶性が悪化する虞がある。立体的形状を有するプレチルト安定付与化合物42が、C、H、O及びハロゲン以外の構成元素を含まないことで、耐熱性や耐光性に優れ、比抵抗が大きくなる。耐熱性に優れ、比抵抗が大きいことで、高温でも高い電圧保持率を維持することができる。また、耐光性に優れているので、液晶表示装置の製造時の光照射プロセス例えば、光照射により硬化するシール剤を用いた貼り合わせ、液晶注入口の封止、光照射により配向方向を規定する光配向膜の作製において問題が発生することがないし、外光に対して強い耐性を液晶表示装置に付与することができる。このように、可視光や紫外光に対する耐光性に優れているので、液晶層に強い光が照射されても、液晶層を構成する材料に分解や異性化が起こらず、高い比抵抗を維持することが可能となる。あるいは又、立体的形状を有するプレチルト安定付与化合物42における置換基として、トリフルオロ基、ジフルオロメトキシ基、トリフルオロメトキシ基等のフッ素原子を含むものが好ましい。このような置換基を有する含フッ素系の分子は、比抵抗が高いため、高温でも高い電圧保持率を維持することができる。しかも、含フッ素系の分子は、粘性が低く、応答速度の向上を図ることができる。尚、立体的形状を有するプレチルト安定付与化合物42であって、Aがシクロヘキサン環であるものにおいては、フェニル基及びシクロヘキシル基の総数は3乃至4であることが好ましい。また、立体的形状を有するプレチルト安定付与化合物42において、R1は、フェニル基又はシクロヘキシル基で置換されたフェニル基であってもよいし、あるいは又、フェニル基又はシクロヘキシル基で置換されたシクロヘキシル基であってもよい。但し、これらの場合、R1におけるフェニル基及びシクロヘキシル基の総数は、3乃至8であることが好ましい。また、立体的形状を有するプレチルト安定付与化合物42であって、Aがシクロヘキサン環である場合、R2は、フェニル基又はシクロヘキシル基で置換されたフェニル基であってもよいし、フェニル基又はシクロヘキシル基で置換されたシクロヘキシル基であってもよい。但し、これらの場合、R2におけるフェニル基及びシクロヘキシル基の総数は、4乃至7であることが好ましい。立体的形状を有するプレチルト安定付与化合物42の分子量は200以上であることが好ましく、これによって、液晶表示装置の製造時、液晶材料を注入する際の揮発を抑制することができ、液晶材料における成分比が変化し難くなり、液晶分子の応答特性の変化を抑制することができる。次に、一般式101、一般式102で表される化合物分子であって、平面的形状を有するプレチルト安定付与化合物43平面的な拡がりを有するプレチルト安定付与化合物43に関して、説明する。尚、平面的形状を有するプレチルト安定付与化合物43にあっては、m個あるR2及びAのいずれもが、同一平面上に存在する。より具体的には、液晶分子の配向変化をよりスムーズにさせる平面的形状を有するプレチルト安定付与化合物43は、一般式102で表される化合物のうち、Aがベンゼン環であるものである。概念図を図2のB及びCに示すように、液晶層40では、一種、棒状の液晶分子41の間に平面的形状を有するプレチルト安定付与化合物43が入り込むことによって、液晶分子41の相互の間の配向相関がやや弱まる。尚、図2のBは、平面的形状を有するプレチルト安定付与化合物43と液晶分子41とが混合された状態を恰も横方向から眺めた概念図であり、図2のCは、平面的形状を有するプレチルト安定付与化合物43と液晶分子41とが混合された状態を恰も上方から眺めた概念図である。つまり、液晶分子41と液晶分子41との間に平面的形状を有するプレチルト安定付与化合物43が存在すると、液晶分子41同士の配向相関を弱められる。即ち、プレチルト付与後の配向膜界面付近の液晶分子41の歪みが大きい場合、平面的形状のプレチルト安定付与化合物43が入り込むことでその歪みが緩和されるが、そもそも、歪みが大きかったが故に、歪みが緩和されても、配向膜界面付近の液晶分子41の配向安定性には、何ら、問題が生じない。その一方で、歪みが緩和されることによって、液晶分子41の外場応答において配向変化がスムーズになると考えられる。そして、以上の結果として、配向安定性の向上プレチルトの安定性、及び、配向変化のスムーズさの向上によって、応答速度が向上し、優れた応答特性が得られる。また、配向歪みが緩和されることにより、配向欠陥の発生が抑制されるし、コントラストの低下を防ぐことができる。即ち、図2のB及びCに示すように、平面的形状を有するプレチルト安定付与化合物43が液晶分子41の間に入り込むと、X方向に比べて、Y方向においてより広い空間が生じる。詳細なメカニズムは定かではないが、この異方的な空間が生じることにより、歪みが緩和され、プレチルト付与後の配向膜界面付近の液晶分子41の配向安定性を向上させることができると考えられる。また、歪みが緩和されることによって、液晶分子41の外場応答において配向変化がスムーズになると考えられる。そして、以上の結果として、配向安定性の向上プレチルトの安定性、及び、配向変化のスムーズさの向上によって、応答速度が向上し、優れた応答特性が得られる。平面的形状を有するプレチルト安定付与化合物43のR2における置換基は、ハロゲン原子、炭素数1乃至8好ましくは6の炭化水素基、及び、炭素数1乃至6のアルコキシ基から成る群から選択された少なくとも1種であることが好ましく、更には、ハロゲン原子は、比抵抗が大きく、信頼性に優れた液晶層が得られるフッ素原子又は塩素原子である形態とすることが好ましく、フッ素原子であることが一層好ましい。但し、平面的形状を有するプレチルト安定付与化合物43にあっては、ハロゲン元素の数は1乃至6であることが好ましい。ハロゲン元素の数が多くなり過ぎると、平面的形状を有するプレチルト安定付与化合物43の結晶性が向上する結果、液晶分子との相溶性が悪化する虞がある。平面的形状を有するプレチルト安定付与化合物43が、C、H、O及びハロゲン以外の構成元素を含まないことで、耐熱性や耐光性に優れ、比抵抗が大きくなる。耐熱性に優れ、比抵抗が大きいことで、高温でも高い電圧保持率を維持することができる。また、耐光性に優れているので、液晶表示装置の製造時の光照射プロセス例えば、光照射により硬化するシール剤を用いた貼り合わせ、液晶注入口の封止、光照射により配向方向を規定する光配向膜の作製において問題が発生することがないし、外光に対して強い耐性を液晶表示装置に付与することができる。このように、可視光や紫外光に対する耐光性に優れているので、液晶層に強い光が照射されても、液晶層を構成する材料に分解や異性化が起こらず、高い比抵抗を維持することが可能となる。あるいは又、平面的形状を有するプレチルト安定付与化合物43における置換基として、トリフルオロ基、ジフルオロメトキシ基、トリフルオロメトキシ基等のフッ素原子を含むものが好ましい。このような置換基を有する含フッ素系の分子は、比抵抗が高いため、高温でも高い電圧保持率を維持することができる。しかも、含フッ素系の分子は、粘性が低く、応答速度の向上を図ることができる。尚、平面的形状を有するプレチルト安定付与化合物43R1n101R2m-A-Xp102但し、一般式101中、R1は、それぞれ独立に、置換されてもよいフェニル基、又は、置換されてもよいシクロヘキシル基を表し、nは3又は4であり、一般式102中、Aはベンゼン環又はシクロヘキサン環を表し、R2は、それぞれ独立に、置換されてもよいフェニル基、置換されてもよいシクロペンタジエニル基、又は、置換されてもよいナフチル基を表し、Xは、それぞれ独立に、ハロゲン原子を表し、mは3、pは0~3の整数である。[2]《液晶表示装置:第1の態様》一対の基板の対向面側に設けられた一対の配向膜、及び、一対の配向膜の間に設けられ、負の誘電率異方性を有する液晶分子を含む液晶層、を有する液晶表示素子を備え、一対の配向膜のうちの少なくとも一方は、側鎖として感光性官能基を有する高分子化合物が変形した化合物を含み、液晶分子は、変形した化合物によってプレチルトが付与され、液晶層には、下記一般式101又は一般式102で表される化合物を少なくとも1種含む液晶表示装置。CHR1n101R2m-A-Xp102但し、一般式101中、R1は、それぞれ独立に、置換されてもよいフェニル基、又は、置換されてもよいシクロヘキシル基を表し、nは3又は4であり、一般式102中、Aはベンゼン環又はシクロヘキサン環を表し、R2は、それぞれ独立に、置換されてもよいフェニル基、置換されてもよいシクロペンタジエニル基、又は、置換されてもよいナフチル基を表し、Xは、それぞれ独立に、ハロゲン原子を表し、mは3、pは0~3の整数である。[3]一般式101又は一般式102で表される化合物のR1あるいはR2における置換基は、ハロゲン原子、炭素数1乃至8の炭化水素基、及び、炭素数1乃至6のアルコキシ基から成る群から選択された少なくとも1種である[1]又は[2]に記載の液晶表示装置。[4]ハロゲン原子は、フッ素原子又は塩素原子である[3]に記載の液晶表示装置。[5]一般式101又は一般式102で表される化合物及び液晶分子の合計に対する、一般式101又は一般式102で表される化合物の質量割合は、0.1質量乃至5質量である[1]乃至[4]のいずれか1項に記載の液晶表示装置。[6]一対の配向膜のうちの少なくとも一方を構成する化合物は、更に、式1で表される基を側鎖として有する化合物から成る[1]乃至[5]のいずれか1項に記載の液晶表示装置。-R1-R2-R31ここで、R1は、炭素数3以上の直鎖状又は分岐状の2価の有機基であり、高分子化合物の主鎖に結合しており、R2は、複数の環構造を含む2価の有機基であり、環構造を構成する原子のうちの1つはR1に結合しており、R3は、水素原子、ハロゲン原子、アルキル基、アルコキシ基、カーボネート基を有する1価の基、又は、それらの誘導体である。[7]一対の配向膜のうちの少なくとも一方を構成する化合物は、式2で表される基を側鎖として有する化合物から成る[1]乃至[5]のいずれか1項に記載の液晶表示装置。-R11-R12-R13-R142ここで、R11は、炭素数1以上、20以下、好ましくは、炭素数3以上、12以下の直鎖状又は分岐状の2価の、エーテル基あるいはエステル基を含むことある有機基であり、高分子化合物の主鎖に結合しており、あるいは又、R11は、エーテル基あるいはエステル基であり、高分子化合物の主鎖に結合しており、R12は、カルコン、シンナメート、シンナモイル、クマリン、マレイミド、ベンゾフェノン、ノルボルネン、オリザノール、及び、キトサンのうちのいずれか1種の構造を含む2価の基、又は、エチニレン基であり、R13は、複数の環構造を含む2価の有機基であり、R14は、水素原子、ハロゲン原子、アルキル基、アルコキシ基、カーボネート基を有する1価の基、又は、それらの誘導体である。[8]高分子化合物を架橋させることにより得られた化合物は、側鎖、及び、基板に対して側鎖を支持する主鎖から構成されており、側鎖は、主鎖に結合し、側鎖の一部が架橋した架橋部、及び、架橋部に結合した末端構造部、から構成されており、液晶分子は、末端構造部に沿い、又は、末端構造部に挟まれることでプレチルトが付与される[1]に記載の液晶表示装置。[9]高分子化合物を変形させることにより得られた化合物は、側鎖、及び、基板に対して側鎖を支持する主鎖から構成されており、側鎖は、主鎖に結合し、側鎖の一部が変形した変形部、及び、変形部に結合した末端構造部、から構成されており、液晶分子は、末端構造部に沿い、又は、末端構造部に挟まれることでプレチルトが付与される[2]に記載の液晶表示装置。[10]高分子化合物を架橋させることにより得られた化合物は、側鎖、及び、基板に対して側鎖を支持する主鎖から構成されており、側鎖は、主鎖に結合し、側鎖の一部が架橋した架橋部、及び、架橋部に結合し、メソゲン基を有する末端構造部、から構成されている[1]に記載の液晶表示装置。[11]高分子化合物を変形させることにより得られた化合物は、側鎖、及び、基板に対して側鎖を支持する主鎖から構成されており、側鎖は、主鎖に結合し、側鎖の一部が変形した変形部、及び、変形部に結合し、メソゲン基を有する末端構造部、から構成されている[2]に記載の液晶表示装置。[12]一対の配向膜のうちの少なくとも一方の表面粗さRaは1nm以下である[1]乃至[11]のいずれか1項に記載の液晶表示装置。[13]一対の配向膜は同じ組成を有する[1]乃至[12]のいずれか1項に記載の液晶表示装置。[14]電極に形成されたスリット又は基板に設けられた突起から成る配向規制部が設けられている[1]乃至[13]のいずれか1項に記載の液晶表示装置。[15]《液晶表示装置の製造方法:第1の態様》一対の基板の一方に、側鎖として架橋性官能基を有する高分子化合物から成る第1配向膜を形成する工程と、一対の基板の他方に、第2配向膜を形成する工程と、一対の基板を、第1配向膜と第2配向膜とが対向するように配置し、第1配向膜と第2配向膜との間に、負の誘電率異方性を有する液晶分子、並びに、下記一般式101又は一般式102で表される化合物を少なくとも1種含む液晶層を封止する工程と、液晶層を封止した後、高分子化合物を架橋させて、液晶分子にプレチルトを付与する工程、とを含む液晶表示装置の製造方法。CHR1n101R2m-A-Xp102但し、一般式101中、R1は、それぞれ独立に、置換されてもよいフェニル基、又は、置換されてもよいシクロヘキシル基を表し、nは3又は4であり、一般式102中、Aはベンゼン環又はシクロヘキサン環を表し、R2は、それぞれ独立に、置換されてもよいフェニル基、置換されてもよいシクロペンタジエニル基、又は、置換されてもよいナフチル基を表し、Xは、それぞれ独立に、ハロゲン原子を表し、mは3、pは0~3の整数である。[16]《液晶表示装置の製造方法:第2の態様》一対の基板の一方に、側鎖として感光性官能基を有する高分子化合物から成る第1配向膜を形成する工程と、一対の基板の他方に、第2配向膜を形成する工程と、一対の基板を、第1配向膜と第2配向膜とが対向するように配置し、第1配向膜と第2配向膜との間に、負の誘電率異方性を有する液晶分子、並びに、下記一般式101又は一般式102で表される化合物を少なくとも1種含む液晶層を封止する工程と、液晶層を封止した後、高分子化合物を変形させることで、液晶分子にプレチルトを付与する工程、とを含む液晶表示装置の製造方法。CHR1n101R2m-A-Xp102但し、一般式101中、R1は、それぞれ独立に、置換されてもよいフェニル基、又は、置換されてもよいシクロヘキシル基を表し、nは3又は4であり、一般式102中、Aはベンゼン環又はシクロヘキサン環を表し、R2は、それぞれ独立に、置換されてもよいフェニル基、置換されてもよいシクロペンタジエニル基、又は、置換されてもよいナフチル基を表し、Xは、それぞれ独立に、ハロゲン原子を表し、mは3、pは0~3の整数である。[17]《液晶表示装置の製造方法:第3の態様》一対の基板の一方に、側鎖として架橋性官能基又は感光性官能基を有する高分子化合物から成る第1配向膜を形成する工程と、一対の基板の他方に、第2配向膜を形成する工程と、一対の基板を、第1配向膜と第2配向膜とが対向するように配置し、第1配向膜と第2配向膜との間に、負の誘電率異方性を有する液晶分子、並びに、下記一般式101又は一般式102で表される化合物を少なくとも1種含む液晶層を封止する工程と、液晶層を封止した後、高分子化合物にエネルギー線を照射することで、液晶分子にプレチルトを付与する工程、とを含む液晶表示装置の製造方法。CHR1n101R2m-A-Xp102但し、一般式101中、R1は、それぞれ独立に、置換されてもよいフェニル基、又は、置換されてもよいシクロヘキシル基を表し、nは3又は4であり、一般式102中、Aはベンゼン環又はシクロヘキサン環を表し、R2は、それぞれ独立に、置換されてもよいフェニル基、置換されてもよいシクロペンタジエニル基、又は、置換されてもよいナフチル基を表し、Xは、それぞれ独立に、ハロゲン原子を表し、mは3、pは0~3の整数である。"